(57)【要約】【課題】  優れた耐デラミ性および透明性を確保しつつガラス転移温度も高い改質されたポリエチレンナフタレート樹脂の提供。【解決手段】  アルコール成分が、アダマンタンメタノール、アダマンタンジメタノールおよびアダマンタントリメタノールおよびその誘導体０．１〜５０モル％およびエチレングリコール成分５０〜９９．９モル％からなり、ジカルボン酸成分がナフタレンジカルボン酸成分８０〜１００モル％からなるポリエチレンナフタレート樹脂およびアダマンタンメタノール、アダマンタンジメタノールおよびアダマンタントリメタノールおよびその誘導体をポリエチレンナフタレートの重合工程に配合する製造方法。【選択図】    なし【特許請求の範囲】
【請求項１】
アルコール成分が下記構造式（I）〜（III）で示される化合物の群から選ばれる少なくとも1種のアダマンタン誘導体０．１〜５０モル％およびエチレングリコール５０〜９９．９モル％からなり、ジカルボン酸成分がナフタレンジカルボン酸８０〜１００モル％からなることを特徴とするポリエチレンナフタレート樹脂。
【化１】
2007063314.tif 000007
（上記構造式中の、Ｒ１からＲ６は、それぞれ水素、ハロゲン基または炭素数１〜１０の炭化水素基もしくはハロゲン基置換炭化水素基であって、互いに同一であっても異なっていてもよい。）
【請求項２】
該樹脂の繰り返し単位からなる１〜５量体の割合が、樹脂の重量を基準として、０．４〜１．０重量％の範囲にある請求項１記載のポリエチレンナフタレート樹脂。
【請求項３】
固有粘度（IV）が０．４〜１．２ｄｌ／ｇの範囲にある請求項１記載のポリエチレンナフタレート樹脂。
【請求項４】
測定温度３００℃、剪断速度１０００ｓ−１で測定した溶融粘度が、４００〜４０００Ｐａ・ｓの範囲にある請求項１記載のポリエチレンナフタレート樹脂。
【請求項５】
示差走査型熱量計で測定される降温時結晶化発熱ピークの熱量が３Ｊ／ｇ以下である請求項１記載のポリエチレンナフタレート樹脂。
【請求項６】
アダマンタン誘導体が、そのモル量を基準として、５０モル％以上が構造式（ＩＩ）で示される化合物である請求項１記載のポリエチレンナフタレート樹脂。
【請求項７】
ナフタレンジカルボン酸もしくはそのエステル形成性誘導体とエチレングリコールとを直接エステル化反応もしくはエステル交換反応させ、引き続いて重縮合反応させてポリエチレンナフタレート樹脂を製造する際に、
重縮合反応が終了する以前の任意の段階で、下記構造式（Ｉ）〜（III）で示される化合物の群から選ばれる少なくとも1種のアダマンタン誘導体を、酸成分のモル数を基準として、０．１〜５０モル％配合して共重合させることを特徴とするポリエチレンナフタレート樹脂の製造方法。
【化２】
2007063314.tif 000008
（上記構造式中の、Ｒ１からＲ６は、それぞれ水素、ハロゲン基または炭素数１〜１０の炭化水素基もしくはハロゲン基置換炭化水素基であって、互いに同一であっても異なっていてもよい。）
【発明の詳細な説明】
【技術分野】
【０００１】
本発明は、ポリエチレンナフタレート樹脂に関し、更に詳しくは、耐熱性に優れながらも耐デラミ性に優れたポリエチレンナフタレート樹脂に関する。
【背景技術】
【０００２】
ポリエチレンナフタレート（以下、ＰＥＮと称することがある。）樹脂は抗張力、伸度、ヤング率、弾性回復率等の機械的性質、耐熱性、寸法安定性等の物理的性質、耐薬品性、耐水性等の化学的性質が優れ、安価であるために工業的に大きな価値を有していることは良く知られており、例えば、繊維、タイヤコード、ボトル、フィルム等で多く用いられている。しかしながら、ＰＥＮ樹脂はポリマーの配列性が強いことから、デラミネーション（層間剥離）を起こしやすく、その改善が望まれている。
【０００３】
このような問題を解決するために、特許文献１（特開２００２−２７３７８８号公報）ではポリイミドを特定量混合させることが提案されている。しかしながら、この方法によれば、ポリイミドを均一に分散させることが難しく、透明性が損なわれるなどの問題があった。
【０００４】
一方、特許文献２（特開２００２−３７１１４５号公報）では、ＰＥＮにイソフタル酸を共重合させることが提案されている。しかしながら、この方法では、耐デラミ性は向上するものの、共重合によってガラス転移点が低下してしまい、その結果、例えばＰＥＮの耐熱性が損なわれるなどという新たな問題が生じてきた。
【０００５】
【特許文献１】特開２００２−２７３７８８号公報
【特許文献２】特開２００２−３７１１４５号公報
【発明の開示】
【発明が解決しようとする課題】
【０００６】
本発明の目的は、上述の従来技術の問題点に鑑み、優れた耐デラミ性および透明性を確保しつつガラス転移温度が高く維持された改質されたポリエチレンナフタレート樹脂を提供することにある。
【課題を解決するための手段】
【０００７】
本発明者らは上述の目的を達成するために鋭意検討した結果、特定のアルコール成分を特定量共重合成分として使用したとき、ガラス転移温度の低下を抑えながら、優れた耐デラミ性および透明性を確保されたポリエチレンナフタレート樹脂が得られることを見出だし、本発明に到達した。
【０００８】
かくして本発明によれば、アルコール成分が下記構造式（I）〜（III）
【化１】
2007063314.tif 000002
（上記構造式中の、Ｒ１からＲ６は、それぞれ水素、ハロゲン基または炭素数１〜１０の炭化水素基もしくはハロゲン基置換炭化水素基であって、互いに同一であっても異なっていてもよい。）で示される化合物の群から選ばれる少なくとも1種のアダマンタン誘導体０．１〜５０モル％およびエチレングリコール５０〜９９．９モル％からなり、ジカルボン酸成分がナフタレンジカルボン酸８０〜１００モル％からなるポリエチレンナフタレート樹脂が提供される。
【０００９】
また、本発明によれば、本発明のポリエチレンナフタレート樹脂の好ましい態様として、該樹脂の繰り返し単位からなる１〜５量体の割合が、樹脂の重量を基準として、０．４〜１．０重量％の範囲にあること、固有粘度（IV）が０．４〜１．２ｄｌ／ｇの範囲にあること、測定温度３００℃、剪断速度１０００ｓ-1で測定した溶融粘度が、４００〜４０００Ｐａ・ｓの範囲にあること、降温時結晶化発熱ピークの熱量が３Ｊ／ｇ以下であることおよびアダマンタン誘導体が、そのモル量を基準として、５０モル％以上が上記構造式（II）で示される化合物であることの少なくともいずれか一つを具備するポリエチレンナフタレート樹脂も提供される。
【００１０】
さらにまた、本発明によれば、ナフタレンジカルボン酸もしくはそのエステル形成性誘導体とエチレングリコールとを直接エステル化反応もしくはエステル交換反応させ、引き続いて重縮合反応させてポリエチレンナフタレート樹脂を製造する際に、
重縮合反応が終了する以前の任意の段階で、上記構造式（Ｉ）〜（III）で示される化合物の群から選ばれる少なくとも1種のアダマンタン誘導体を、酸成分のモル数を基準として、０．１〜５０モル％配合して共重合させるポリエチレンナフタレート樹脂の製造方法も提供される。
【発明の効果】
【００１１】
本発明のＰＥＮ樹脂は、共重合によって耐デラミ性や透明性が向上されながらも、ガラス転移温度の低下が小さく、耐熱性と透明性などが要求される繊維、フィルムおよび樹脂成形品等に好適に利用でき、その工業的価値はきわめて高い。
【発明を実施するための最良の形態】
【００１２】
本発明のポリエチレンナフタレート樹脂は、ナフタレンジカルボン酸成分を主たる酸成分とし、アダマンタン誘導体とエチレングリコールとを主たるアルコール成分としてなる。本発明におけるアダマンタン誘導体とは、上記構造式（I）〜（III）で示される化合物の群から選ばれる少なくも一種のアダマンタン誘導体である。
【００１３】
上記構造式（I）〜（III）中の、R1からR6は、それぞれ水素、ハロゲン基または炭素数１〜１０の炭化水素基もしくはハロゲン基置換炭化水素基であって、互いに同一であっても異なっていてもよい。好ましいR１からR6としては、水素、メチル基、エチル基、n-プロピル基、イソプロピル基、ブチル基、シクロヘキシルメチル基などが挙げられ、これらの中でも水素およびメチル基が好ましく、特に水素が好ましい。
【００１４】
具体的な上記構造式（I）で示される化合物としては、下記構造式(I-1)〜（I-3）で示される化合物が挙げられる。
【化２】
2007063314.tif 000003
【００１５】
また、具体的な上記構造式（II）で示される化合物としては、下記構造式(II-1)〜（II-3）で示される化合物が挙げられる。
【化３】
2007063314.tif 000004
【００１６】
さらにまた、具体的な上記構造式（III）で示される化合物としては、下記構造式(III-1)〜（III-2）で示される化合物が挙げられる。
【化４】
2007063314.tif 000005
【００１７】
本発明のＰＥＮ樹脂は、アルコール成分がアダマンタン誘導体０．１〜５０モル％とエチレングリコール５０〜９９．９モル％とからなることが必要である。アダマンタン誘導体の割合が下限未満であると、耐デラミ性の向上効果が得られない。
【００１８】
また、アダマンタン誘導体の割合が上限を超えるか、エチレングリコールの割合が下限を下回ると、得られるＰＥＮ樹脂の融点が低下したり、重合反応速度が低下して生産性が損なわれる。好ましいアンダマン誘導体の割合は、０．３〜４０モル％、さらに０．５〜３０モル％、よりさらに０．７〜１５モル％、特に１〜１０モル％の範囲である。なお、アルコール成分には、本発明の目的を損なわない範囲で、例えば１０モル％を超えない範囲で、アンダマンタン誘導体およびエチレングリコール以外のアルコール成分を用いても良い。
【００１９】
本発明におけるアンダマン誘導体は、構造式（II）で示される化合物が全アダマンタン誘導体の５０〜１００モル％であることが、耐デラミ性向上効果と重合反応速度とを高度に両立しやすいことから好ましい。アダマンタン誘導体中の構造式（II）で示される化合物の好ましい割合は、６０〜１００モル％、さらに７０〜１００モル％である。特に構造式（II）で示される化合物が１００モル％である場合、モノオールで生ずる末端停止反応が生じず、重縮合反応速度に優れ、トリオールで生ずる架橋反応が起こらないため、適正な粘度特性が得られる利点があることから、特に好ましい。
【００２０】
本発明のＰＥＮ樹脂は、ジカルボン酸成分の８０〜１００モル％がナフタレンジカルボン酸成分である。本発明におけるナフタレンジカルボン酸成分としては、２，６−ナフタレンジカルボン酸成分、１，４−ナフタレンジカルボン酸成分、１，５−ナフタレンジカルボン酸成分、１，３−ナフタレンジカルボン酸成分などが挙げられ、特に２，６−ナフタレンジカルボン酸成分であることが好ましい。本発明におけるジカルボン酸成分は、ナフタレンジカルボン酸成分以外のジカルボン酸成分を、２０モル％を超えない範囲で使用できる。具体的なナフタレンジカルボン酸以外のジカルボン酸としては、テレフタル酸、イソフタル酸、フタル酸、２−メチルテレフタル酸、ビフェニルジカルボン酸、テトラリンジカルボン酸、コハク酸、グルタル酸、アジピン酸、ピメリン酸、スベリン酸、アゼライン酸、セバシン酸、ドデカンジカルボン酸、シクロヘキサンジカルボン酸、デカリンジカルボン酸、ノルボルナンジカルボン酸、トリシクロデカンジカルボン酸、ペンタシクロドデカンジカルボン酸、イソホロンジカルボン酸、３，９−ビス（２−カルボキシエチル）２，４，８，１０−テトラオキサスピロ〔５．５〕ウンデカン、トリメリット酸、トリメシン酸、ピロメリット酸、トリカルバリル酸及びそれらのエステル化物等が例示できるがこれらに限定されるものではない。
【００２１】
本発明のＰＥＮ樹脂は、アダマンタン誘導体を上記の割合で共重合することにより、優れた耐熱性、透明性、成形性、機械的性能を兼ね備えるという特徴が得られる。
本発明のＰＥＮ樹脂について、さらにその好ましい態様を以下で説明する。
【００２２】
本発明のＰＥＮ樹脂は、その固有粘度（IV）が０．４〜１．２ｄｌ／ｇの範囲であることが好ましい。固有粘度が下限未満であると、得られる樹脂組成物の機械物性が乏しくなりやすい。一方、固有粘度が上限を超えると、成形性が不十分になりやすい。さらに好ましい固有粘度の範囲は０．５〜１．０ｄｌ／ｇ、特に０．５５〜０．８ｄｌ／ｇである。
【００２３】
また、本発明のＰＥＮ樹脂は、測定温度が３００℃、剪断速度１０００ｓ-1で測定した際の溶融粘度が４００〜４０００Ｐａ・ｓの範囲であることが好ましい。溶融粘度が下限未満であると、得られる樹脂組成物の機械物性が乏しくなりやすく、他方上限を超えると、成形性が不十分になりやすい。より好ましい溶融粘度の範囲は４２０〜１０００Ｐａ・ｓ、特に４２０〜６００Ｐａ・ｓである。
【００２４】
本発明のＰＥＮ樹脂は、ガラス転移温度が１１０℃以上、さらに１１３℃以上、特に１１５℃以上であることが好ましい。また、本発明のＰＥＮ樹脂は降温時結晶化発熱ピークの熱量が３Ｊ／ｇ以下、さらに２Ｊ／ｇ以下であることが好ましい。ガラス転移点が下限以上であることで、得られる成形品の耐熱性をより向上させることができる。また、降温結晶化発熱ピークの熱量が上限以下であることで、成形工程において自己発熱のため樹脂温度の制御が容易となり、また透明性を高度に発現させやすくなる。
【００２５】
本発明のＰＥＮ樹脂は、オリゴマーの含有量が、０．４〜１．０重量％であることが好ましい。オリゴマー含有量が下限未満であると、成形時のポリマーの流動性が不十分になることがあり、一方上限を超えると成形時、オリゴマーによる金型などの成形装置の汚れが起こりやすくなるなど成形工程の安定性が損なわれる場合がある。オリゴマー含有量のより好ましい範囲は、０．５〜０．９重量％である。このようなガラス転移温度、降温時結晶化発熱ピークの熱量およびオリゴマー含有量は、アルコール成分とジカルボン酸成分をそれぞれ上記割合とし、かつ重合することにより、更に高い耐熱性と機械的性能を兼ね備えるという特徴が得られる。
【００２６】
つぎに、本発明のPEN樹脂の製造方法について説明する。なお、特に断りのない部分については、本発明のポリエチレンナフタレート樹脂で説明したのと同様なことが言える。
本発明のＰＥＮ樹脂の製造方法は、ナフタレンジカルボン酸もしくはそのエステル形成性誘導体とエチレングリコールとを直接エステル化反応もしくはエステル交換反応させ、引き続いて重縮合反応させてポリエチレンナフタレート樹脂を製造する際に、重縮合反応が終了する以前の任意の段階で、上記構造式（Ｉ）〜（III）で示される化合物の群から選ばれる少なくとも1種のアダマンタン誘導体を、酸成分のモル数を基準として、０．１〜５０モル％配合して共重合させることが必要である。
【００２７】
アダマンタン誘導体の配合する量が下限未満であると、耐デラミ性の向上効果が得られにくく、また、アダマンタン誘導体の割合が上限を超えると、得られるＰＥＮ樹脂の融点が低下したり、重合反応速度が低下して生産性が損なわれる。好ましいアンダマン誘導体の配合する量は、酸成分のモル数を基準として、０．３〜４０モル％、さらに０．５〜３０モル％、よりさらに０．７〜１５モル％、特に１〜１０モル％の範囲である。
【００２８】
好ましいアダマンタン誘導体の添加時期は、アダマンタン誘導体中の上記構造式（II）で示される化合物の比率が多い場合、アダマンタン誘導体の反応を十分に進めやすいことから、エステル化またはエステル交換反応初期から重縮合反応反応より終了までの任意の段階で添加することができる。特に好ましくは、縮合反応の初期反応以前、具体的には目的とするIVの４０％に到達する以前の段階で添加することが好ましい。一方、アダマンタン誘導体中の上記構造式（I）または（III）で示される化合物の比率が多い場合は、エステル化またはエステル交換反応が終了してから重縮合反応が終了するまでの段階で添加することが好ましく、特に好ましくは、目的とするIVの４０％から９０％の時点で、添加するのが好ましい。
【００２９】
このように、反応中にアダマンタン誘導体を配合して共重合させることで、本発明のPEN樹脂を製造することができる。
なお、上記以外の製造方法の条件については特に制限されず、それ自体公知のエステル交換法や直接エステル化法などを経由する溶融重合法を採用できる。また、その際に用いるエステル交換触媒、エステル化触媒、エーテル化防止剤、また重合に用いる重合触媒、熱安定剤、光安定剤等の各種安定剤、重合調整剤等も従来既知のものを用いることができる。例えば、エステル交換触媒としては、マンガン、コバルト、亜鉛、チタン、カルシウム等の化合物、またエステル化触媒としては、マンガン、コバルト、亜鉛、チタン、カルシウム等の化合物、またエーテル化防止剤としてはアミン化合物等が好適に例示できる。また、重縮合触媒としてはゲルマニウム、アンチモン、スズ、チタン等の化合物が例示でき、さらにリン酸、亜リン酸、フェニルホスホン酸等の各種リン化合物を熱安定剤として加えることも有効である。その他光安定剤、耐電防止剤、滑剤、酸化防止剤、離型剤等を加えても良い。
【００３０】
このようにして得られた本発明のＰＥＮ樹脂は、射出成形品、Ｔダイ法、共押出法等で得られる無延伸あるいは低倍率の単層シート及び多層シート、それらを延伸したフィルム及び低延伸倍率の深絞り容器、並びに成形後も無延伸の状態であるダイレクトブロー成形及び延伸ブロー成形体として用いることができる。
【実施例】
【００３１】
以下、本発明を実施例を用いて、説明する。なお、本発明のＰＥＮ樹脂についての各種性状の測定方法は、以下の通りである。
（１）固有粘度（ＩＶ）
フェノール／トリクロロエタン＝６／４（重量比）を溶媒に用いて３５℃恒温下オストワルト型粘度計を用いて測定する。
（２）溶融粘度
測定装置は、島津製作所製フローテスターＣＦ−５００を用い、 測定温度３００℃、予熱時間：１分、ノズル径：１ｍｍ、ノズル長：１０ｍｍで測定し、回帰式より剪断速度１０００（１／秒）における剪断速度を求める。
（３）ガラス転移温度、降温時結晶化発熱ピーク
ポリマーのガラス転移温度（Ｔｇ）はテキサスインスツルメント製ＴＡ−II型を使用し、試料約１０ｍｇをアルミニウム製非密封容器に入れ、窒素ガス（３０ｍｌ／分）気流中昇温速度１０℃／分で測定する。また降温時結晶化発熱ピーク（以下「ΔＨｃ」という）とは、上記Ｔｇを測定後３２０℃で１分間保持した後、１０℃／分の降温速度で降温した際に現れる発熱ピークの面積から求めた値である。
（４）オリゴマーの測定
樹脂１０ｍｇをクロロホルム／ヘキサフルオロイソプロパノール（容量比３／２）混液２ｍｌに溶解し、その後クロロホルムを加えて１０ｍｌとしてサンプル液とし、キャリアーにクロロホルムを用いたＧＰＣ（カラムは東ソー製ＴＳＫgel-G2000H8７．５ｍｍＩＤ×６０ｃｍを使用）により、検量線法にて１〜５量体それぞれを定量した。
（５）シートの作製
得られたＰＥＮ樹脂を、１７０℃で５時間乾燥した後、溶融温度２９０℃でスリット状ダイを通してシート状に溶融押出し、回転冷却ドラム上に密着させて固化させ、厚さ約０．８ｍｍのシートを作製した。
（６）透明性
上記（５）で作成したシートの全光線透過率をＪＩＳ−Ｋ−７１０５に準じて測定した。測定装置は、日本電色工業社製の測定装置（型式：ＣＯＨ−３００Ａ）を使用した。全光線透過率が高いほど、透明性が高いといえる。
（７）耐デラミ性（折目デラミネーション白化率）
上記（５）で作成したシートを１２５℃で製膜方向および幅方向にそれぞれ３．５倍ずつ延伸し、厚さ７５μｍの二軸配向フィルムを作成した。この二軸配向フィルムを８０×８０ｍｍの大きさに切り出し、折目ができるように手で軽く２つに折りながら、平坦な一対の金属板で挟んだ後、プレス機により所定の圧力Ｐ１（ＭＰａ）で２０秒間プレスした。プレス後、プレスを開放し、次いで、２つ折りのフィルムサンプルを手で元の状態に戻し、前記金属板に挟んで圧力Ｐ１（ＭＰａ）で２０秒間プレスした。その後、フィルムサンプルを取り出し、折目にあらわれた白化部分の長さ（ｍｍ）を顕微鏡で測定する。それぞれ新しいフィルムサンプルを使用し、プレス圧Ｐ１＝０．１，０．３，０．５（ＭＰａ）について測定を繰り返す。各プレス圧における白化部分の長さ（ｍｍ）の合計の平均値が折目の全長（８０ｍｍ）に占める割合をもって折目デラミネーション白化率とし、この値をフィルムのデラミネ−ション（層間剥離）の起こり易さを示す指標として使用する。この折目デラミネーション白化率の値が30％未満を良好とし、３０％以上を不良とする。
（８）アダマンタン誘導体の測定
脱水ヒドラジンを用いてサンプルを分解し、分解物からガスクロマトグラフィー（ＨＥＷＬＥＴＴＰＡＣＫＡＲＤ社製、ＨＰ６８９０ Ｓｅｒｉｅｓ ＧＣ Ｓｙｓｔｅｍ、カラム：アジレント社製ＤＢ−１）を用いて、アダマンタン誘導体量を、測定したポリエステルポリマーを基準として測定した。
【００３２】
［実施例１］
２，６−ナフタレンジカルボン酸ジメチル（以下「ＮＤＣＭ」ということがある。）１００モル（２４．４ｋｇ）、エチレングリコール（以下、「ＥＧ」ということがある。）１８０モル（１１．２ｋｇ）およびＮＤＣＭ１００モルに対し０．０３モルの酢酸マンガン四水和物とを、窒素雰囲気下で２４０℃まで昇温してエステル交換反応を行った。メタノールの留出量が理論量に対して９０％以上に達した後、ＮＤＣＭ１００モルに対し、酸化アンチモン(III)０．０２モル、トリメチルホスフェート（以下、「ＴＭＰ」ということがある。）０．０４モルおよび前記構造式（II-1）で示されるアダマンタンジメタノール１０モルを添加し、２６０℃で３０分間保持した。その後、昇温と減圧を徐々に行い、最終的に３００℃、０．１ｋＰａ以下で重合を行い、固有粘度（ＩＶ）０．６３の共重合ＰＥＮ樹脂を得た。
得られた共重合ＰＥＮ樹脂とそれを用いたシートの特性を表１に示す。
【００３３】
［実施例２〜５］
アダマンタン誘導体の種類と割合、およびエチレングリコールの割合を表１に示すとおり変更した以外は、実施例１と同様な操作を繰り返した。得られた共重合ＰＥＮ樹脂とシートの特性を表１に示す。
【００３４】
［比較例１］
アダマンタン誘導体を用いなかった以外は、実施例１と同様な操作を繰り返した。得られたＰＥＮ樹脂組成物とシートの特性を表１に示す。
【００３５】
［比較例２］
ジカルボン酸成分をテレフタル酸成分に変更し、アルコール成分を表１に示すとおり変更した以外は、実施例１と同様な操作を繰り返したが、重縮合反応が進まず、適当な成形品を得ることができなかった。
【００３６】
［比較例３］
酸成分をＮＤＣＭ９０モルとイソフタル酸（以下、ＩＡということがある。）１０モルとに変更した以外は比較例１と同様な操作を繰り返した。
【００３７】
【表１】
2007063314.tif 000006
表１中の、オリゴマー量は樹脂の繰返し単位からなる１〜５量体の合計量を示す。
【産業上の利用可能性】
【００３８】
本発明のＰＥＮ樹脂は、ガラス転移温度が高く、熱寸法安定性に優れ、さらに優れた透明性をも兼備させることできることから、耐熱性と透明性などが要求される繊維、フィルムおよび樹脂成形品等に好適に利用できる。特に、自動車用部品、電子部品、電照板、ディスプレイ表示画面板等、また光ディスク基板、プラスチックファイバー、プラスチックレンズ等の光学用成形品などに好適に用いることができる。